(57)【要約】【課題】昆虫の誘引の低減等を図ることを課題とする。【解決手段】発光管２と；この発光管を覆うように設けられた透光性の保護管と；５００ｎｍ以下の光を吸収しそれ以上を透過する複合酸化物粒子を主体として、前記保護管の外面または内面に形成され，光学特性として波長４５０ｎｍの光のカット率が１５〜４０％である光カット膜４と；を具備することを特徴とする高圧放電ランプ１。【選択図】図４
2009135106.tif 000002
【特許請求の範囲】
【請求項１】
発光管と；
この発光管を覆うように設けられた透光性の保護管と；
５００ｎｍ以下の光を吸収しそれ以上を透過する複合酸化物粒子を主体として、前記保護管の外面または内面に形成され，光学特性として波長４５０ｎｍの光のカット率が１５〜４０％である光カット膜と；
を具備することを特徴とする高圧放電ランプ。
【請求項２】
前記複合酸化物からなる粒子が、Ｚｒ−Ｓｉ−Ｐｒ−Ｏ，Ｂｉ−Ｖ−Ｏ，Ｔｉ−Ｎｉ−Ｓｂ−Ｏ，Ｔｉ−Ｎｉ−Ｗ−Ｏ，Ｔｉ−Ｃｒ−Ｎｂ−Ｏ，Ｔｉ−Ｎｉ−Ｎｂ−Ｏのいずれか、あるいはその組成の一部を他の元素に置換したものであることを特徴とする請求項１記載の高圧放電ランプ。
【請求項３】
発光管と；
この発光管を覆うように設けられた透光性の保護管と；
波長５００ｎｍ以下の光を吸収しそれ以上を透過する複合酸化物粒子と波長６００ｎｍ以下の光を吸収しそれ以上を透過する複合酸化物粒子を主体として、前記保護管の外面または内面に形成され，光学特性として波長４５０ｎｍの光のカット率が２０〜５０％であり、黒体放射からの偏差ｄｕｖが＋０．００１〜−０．００１である光カット膜と；  
を具備することを特徴とする高圧放電ランプ。
【請求項４】
波長５００ｎｍ以下の光を吸収しそれ以上を透過する前記複合酸化物からなる粒子が、Ｚｒ−Ｓｉ−Ｐｒ−Ｏ，Ｂｉ−Ｖ−Ｏ，Ｔｉ−Ｎｉ−Ｓｂ−Ｏ，Ｔｉ−Ｎｉ−Ｗ−Ｏ，Ｔｉ−Ｎｉ−Ｃｒ−Ｎｂ−Ｏ，Ｔｉ−Ｎｉ−Ｎｂ−Ｏのいずれか、あるいはその組成の一部を他の元素に置換したものであり、波長６００ｎｍ以下の光を吸収しそれ以上を透過する前記複合酸化物からなる粒子が、Ｆｅ２Ｏ３・Ｆｅ系複合酸化物，Ｔｉ−Ｓｂ−Ｃｒ−Ｏ，Ｚｒ−Ｖ−Ｏ，Ｓｎ−Ｖ−Ｏ，Ｔｉ−Ｓｂ−Ｃｒ−Ｏのいずれか、あるいはその組成の一部を他の元素に置換したものであることを特徴とする請求項３記載の高圧放電ランプ。
【請求項５】
前記光カット膜は、インジウムがドープされた酸化亜鉛粒子が添加されていることを特徴とする請求項１乃至４いずれか一記載の高圧放電ランプ。
【請求項６】
前記光カット膜の膜厚が０．３μｍ〜２μｍで、前記インジウムがドープされた酸化亜鉛粒子の平均粒径が５０ｎｍ〜５００ｎｍであることを特徴とする請求項５記載の高圧放電ランプ。
【請求項７】
器具本体と；  
この器具本体に配設された請求項１乃至６いずれか一記載の高圧放電ランプ；
とを具備することを特徴とする照明器具。
【発明の詳細な説明】
【技術分野】
【０００１】
本発明は、所定波長域の光をカットする光カット膜を備えた高圧放電ランプ及びこの放
電灯を備えた照明器具に関する。
【背景技術】
【０００２】
周知の如く、紫外線カット膜を設けた高圧放電ランプ及び該ランプを利用した照明器具は、紫外線及び一部青色光を必要としない被照射物等の損傷防止や紙・布等の劣化防止、低誘虫用など照明に主として利用されている。
【０００３】
例えば、紫外線をカットするための膜材料には、酸化亜鉛（ＺｎＯ）系材料が主に使用されている。ここで、紫外線をカットするために使用されているＺｎＯ系被膜は、５０％カット波長が約３８０ｎｍ以下であるが、紫外線による劣化防止の効果を向上させるためにはより長波長側の光をカットすることが望ましい。このため、例えばＢｉまたはＩｎをドープしたＺｎＯ系材料を用いた紫外線カット膜が提案されている。
【０００４】
従来、高演色性，低色温度性に優れたメタルハライドランプとして、可視光反射特性を調整した誘電体膜を発光管に施した色温度変換膜付メタルハライドランプが知られている（例えば、特許文献１）。
【０００５】
また、従来、特に高い演色性を有し、容易に色温度を自由に設定可能なメタルハライドランプとして、発光管から放射される光のうち特定の波長の光出力を所定の割合で低減する被膜を形成したメタルハライドランプが知られている（例えば、特許文献２）。  
【０００６】
更に、従来、光学特性としてのランプの光の色温度を改良したメタルハライドランプ（例えば、特許文献３）、あるいは色特性の優れた高効率、高演色型のメタルハライドランプ（例えば、特許文献４）が知られている。
【特許文献１】特開平１０−２０８７０３号公報
【特許文献２】特開平５−３６３８０号公報
【特許文献３】特許第３３１２６７０号公報
【特許文献４】特許第３６０３４７５号公報
【発明の開示】
【発明が解決しようとする課題】
【０００７】
上述したように、ＺｎＯ微粒子材料またはＩｎドープＺｎＯ系の材料を用いて紫外線カット膜を形成すれば、変退色を抑制することが可能であるが、この紫外線カット膜のカット波長（透過率５０％以下となる長波長側の上限波長）は約３８０ｎｍであり、長波長側へシフトするように調整しても４００〜４２５ｎｍが限界である。しかしながら、昆虫の誘虫性や紙繊維などの変退色の波長依存性は可視域の５００ｎｍ付近まであるため、紙繊維等の変退色、昆虫の誘引の低減、抑制の効果は十分とはいえない。一方、可視域の５００ｎｍ付近以下を黄色顔料などでカットした電球または蛍光ランプからなる低誘虫ランプが実現されているが、演色性、見え方の点で不充分であり、また大光量が必要な照明用途
【０００８】
では使用できない。
【０００９】
本発明は、こうした問題点に鑑みなされたもので、昆虫の誘引等を低減し、かつ見え方、演色性の良好な明るさの低下を抑制し得る高圧放電ランプ及び照明器具を提供することを目的とする。
【課題を解決するための手段】
【００１０】
請求項１記載の高圧放電ランプは、発光管と；この発光管を覆うように設けられた透光性の保護管と；５００ｎｍ以下の光を吸収しそれ以上を透過する複合酸化物粒子を主体として、前記保護管の外面または内面に形成され，光学特性として波長４５０ｎｍの光のカット率が１５〜４０％である光カット膜と；を具備することを特徴とする。ここで、前記複合酸化物からなる粒子としては、Ｚｒ−Ｓｉ−Ｐｒ−Ｏ，Ｂｉ−Ｖ−Ｏ，Ｔｉ−Ｎｉ−Ｓｂ−Ｏ，Ｔｉ−Ｎｉ−Ｗ−Ｏ，Ｔｉ−Ｃｒ−Ｎｂ−Ｏ，Ｔｉ−Ｎｉ−Ｎｂ−Ｏのいずれか、あるいはその組成の一部を他の元素に置換したものが挙げられる。
【００１１】
請求項３記載の高圧放電ランプは、発光管と；この発光管を覆うように設けられた透光性の保護管と；波長５００ｎｍ以下の光を吸収しそれ以上を透過する複合酸化物粒子と波長６００ｎｍ以下の光を吸収する複合酸化物粒子を主体として、前記保護管の外面または内面に形成され，光学特性として波長４５０ｎｍの光のカット率が２０〜５０％であり、黒体放射からの偏差ｄｕｖが＋０．００１〜−０．００１である光カット膜と；を具備することを特徴とする。
【００１２】
ここで、波長５００ｎｍ以下の光を吸収しそれ以上を透過する前記複合酸化物からなる粒子が、Ｚｒ−Ｓｉ−Ｐｒ−Ｏ，Ｂｉ−Ｖ−Ｏ，Ｔｉ−Ｎｉ−Ｓｂ−Ｏ，Ｔｉ−Ｎｉ−Ｗ−Ｏ，Ｔｉ−Ｃｒ−Ｎｂ−Ｏ，Ｔｉ−Ｎｉ−Ｎｂ−Ｏのいずれか、あるいはその組成の一部を他の元素に置換したものであり、波長６００ｎｍ以下の光を吸収しそれ以上を透過する前記複合酸化物からなる粒子が、Ｆｅ２Ｏ３・Ｆｅ系複合酸化物，Ｔｉ−Ｓｂ−Ｃｒ−Ｏ，Ｚｒ−Ｖ−Ｏ，Ｓｎ−Ｖ−Ｏ，Ｔｉ−Ｓｂ−Ｃｒ−Ｏのいずれか、あるいはその組成の一部を他の元素に置換したものである場合が挙げられる。
【００１３】
本発明において、保護管は外部に露出するように外管として用いることが可能であるが、保護管の外方を覆う外管が更に設けられた三重管構造としてもよい。また、保護管は発光管を気密に封止するように閉塞状態で覆う形態が採用可能であるが、発光管と同軸状に設けられた発光管の周囲を覆う筒状の透光性部材からなるシュラウドタイプの保護管であってもよい。
【００１４】
前記高圧放電ランプにおいて使用される光カット膜としては、前記複合酸化物粒子またはこの複合酸化物粒子とインジウムがドープされた酸化亜鉛（ＺｎＯ）粒子とを混合したものを主体とした光カット膜である場合が挙げられる。ここで、ＺｎＯ粒子の粒径は５０〜５００ｎｍが好ましく、１００〜２００ｎｍが更に好ましい。  
【００１５】
請求項７記載の照明器具は、器具本体と、この器具本体に配設された請求項１乃至６いずれか一記載の高圧放電ランプとを具備することを特徴とする。
【発明の効果】
【００１６】
請求項１記載の高圧放電ランプによれば、波長５００ｎｍ以下の光を吸収しそれ以上を透過する複合酸化物粒子を主体とした光カット膜が保護管の内表面または外表面に形成されているので、高温で点灯される発光管の周囲に設けられた熱的劣化に強い光カット膜の光学特性が波長４５０ｎｍの光のカット率が１５〜４０％となり、昆虫の誘引等を低減したり、発光管の放射を所望の色調に変化させることができる。また、色温度を低減するが、青のカットを最適化することにより、見え方、演色性を低減せずに色温度を低くして、明るさをほとんど低下させず現行と同等の良好な高圧放電ランプが得られる。
【００１７】
請求項２記載の高圧放電ランプによれば、複合酸化物粒子を上述したものにすることにより、請求項１記載の高圧放電ランプと同様な効果が得られる。
【００１８】
請求項３記載の高圧放電ランプによれば、波長５００ｎｍ以下の光を吸収しそれ以上を透過する複合酸化物粒子と波長６００ｎｍ以下の光を吸収しそれ以上を透過する複合酸化物粒子を主体とした光カット膜が保護管の内表面または外表面に形成されているので、高温で点灯される発光管の周囲に設けられた熱的劣化に強い光カット膜の光学特性が波長４５０ｎｍの光のカット率が２０〜５０％で、黒体放射からの偏差ｄｕｖが＋０．００１〜−０．００１となり、昆虫の誘引等を低減したり、発光管の放射光を所望の色調に変化させることができる。また、色温度を低減するが、青のカットを最適化することにより、見え方、演色性を低減せずに色温度を低くして、明るさをほとんど低下させず現行と同等の良好な高圧放電ランプが得られる。
【００１９】
請求項４記載の高圧放電ランプによれば、複合酸化物粒子を上述したものにすることにより、請求項３記載の高圧放電ランプと同様な効果が得られる。
【００２０】
請求項５記載の高圧放電ランプによれば、膜を、前記複合酸化物粒子及びインジウムがドープされた酸化亜鉛粒子を主体とした光カット膜とすることにより、昆虫の誘引の低減の他、紙繊維などの変退色、皮膚、目の損傷などの原因となる紫外光をカットしそれらを抑制することができる。
【００２１】
請求項６記載の高圧放電ランプによれば、光カット膜の膜厚が０．３μｍ〜２μｍで、インジウムがドープされた酸化亜鉛粒子の平均粒径が１００ｎｍ〜２００ｎｍとすることによって、更に高い透過率と誘虫性を低減する効果が高いランプ又は照明器具を得ることができる。
【００２２】
請求項７記載の照明器具によれば、請求項１乃至６記載の高圧放電ランプを備えているので、種々の発光特性や電気特性に優れた照明器具が得られる。
【発明を実施するための最良の形態】
【００２３】
以下、この発明の実施の形態について図面を参照して説明する。  
【００２４】
本発明の高圧放電ランプにおいて、光カット膜は保護管の外面または内面に形成される。ここで、光カット膜は、波長５００ｎｍ以下の光を吸収しそれ以上を透過する複合酸化物からなる粒子を主体とした膜で、光学特性として波長４５０ｎｍの光のカット率が１５〜４０％のもの、あるいは６００ｎｍ以下を吸収しそれ以上を透過する複合酸化物からなる粒子を主体とし、光学特性として波長４５０ｎｍの光のカット率が３０〜５０％であるものを用いる。また、光カット膜としては、波長５００ｎｍ以下の光を吸収しそれ以上を透過する複合酸化物粒子と波長６００ｎｍ以下の光を吸収しそれ以上を透過する複合酸化物粒子とを混合したものを主体とし、光学特性として波長４５０ｎｍの光のカット率が２０〜５０％で、黒体放射からの偏差ｄｕｖが＋０．００１〜−０．００１であるものを用いる。
【００２５】
本発明において、前記光カット膜として、膜厚を０．３μｍ〜２μｍ、インジウムドープ酸化亜鉛（ＺｎＯ：Ｉｎ）粒子の平均粒径が１００ｎｍ〜２００ｎｍである紫外線カット膜を用いることによって、さらに高い紫外線カット率と誘虫性を低減する効果が高いランプ又は照明器具を得ることができる。
【００２６】
次に、本発明の具体的な実施形態について説明する。但し、本発明は下記に述べるものに限定されない。
【００２７】
（第１の実施形態）  
【００２８】
図３は、本発明の第１の実施形態に係る高圧放電ランプの一例を示す。
【００２９】
図中の符番１は高圧放電ランプとしてのメタルハライドランプであり、セラミック製の発光管２を備えている。この発光管２の周囲には、発光管２を保護する透明な保護管としての内管３が設けられている。内管３には、発光管２と導通する給電手段としてのＥ形口金９が取り付けられている。内管３の外表面には所定の波長の光をカットする光カット膜４が形成されている。光カット膜４は、例えば波長５００ｎｍ以下の光を吸収しそれ以上を略透過する複合酸化物からなる粒子とインジウムがドープされた酸化亜鉛（ＺｎＯ）粒子とを主体とした膜で、光学特性として波長４５０ｎｍの光のカット率が１５〜４０％である。
【００３０】
発光管２は、発光部５と、この発光部５の軸方向に互いに反対方向に延出する細管部６ａ，６ｂとを備えている。発光部５は、気密に封止されていて内部に放電空間（図示せず）が形成されており、この放電空間には細管部６ａ，６ｂから導入された一対の電極（図示せず）が対向して配置されている。細管部６ａ，６ｂには、夫々先端部に各電極が接合された給電体７ａ，７ｂが配設され、ガラスフリット等で封着されている。発光管２内には、所定のハロゲン金属や希ガス（必要に応じて水銀が追加される）等からなる放電媒体が封入されている。給電体７ａ，７ｂには、夫々電力給電線８ａ，８ｂが電気的に接続されている。内管４内の口金側には、電力給電線８ａ，８ｂを封着するピンチシール部１０が形成されている。内管４は、下端部が開口した透明な筒状の外管１１によって囲まれている。外管１１の下端部は、外管かしめ用金属リング１２によってセラミック製ホルダー１３に固定されている。なお、図中の符番１４は内管４のピンチシール部１０を挟持して支持する保護管支持片であり、セラミック製ホルダー１３と一体化している。
【００３１】
前記光カット膜４は、次のようにして内管３に形成する。即ち、まず、光カット材料としてのＩｎドープＺｎＯ（Ｉｎ：Ｚｎ＝５：９５、平均粒径１５０ｎｍ）粒子を、例えば水溶液中の酢酸亜鉛と塩化インジウムを加水分解後乾燥し、熱処理して製造する。この光カット材料のインジウムドープ量は、Ｚｎに対して２．５〜２０質量％である。この光カット材料としてのＩｎドープＺｎＯ粒子にＢｉ−Ｖ−Ｏ複合酸化物（Ｂｉ／Ｖ＝１：１，平均粒径約１８０ｎｍ）を質量比で９５：５の割合で混合し、この混合粒子をジエチレングリコールモノエチルエーテルなどの有機溶媒に分散させ、有機シリコン化合物からなるバインダーを混合してＩｎドープＺｎＯ粒子および複合酸化物粒子１０〜２０質量％の範囲となるように所望の濃度の分散液を調整する。次に、この分散液を内管３の外表面に塗布し、光カット材料膜を０．３〜２μｍの範囲、例えば１μｍで形成する。つづいて、この塗膜を１８０〜２５０℃で３０分間熱処理して、光カット膜４形成する。
【００３２】
第１の実施形態によれば、波長５００ｎｍ以下の光を吸収し，それ以上を略透過する複合酸化物粒子とインジウムがドープされた酸化亜鉛（ＺｎＯ）粒子とを主体とした膜で、光学特性として波長４５０ｎｍの光のカット率が１５〜４０％である光カット膜を用いた構成にすることにより、より長波長側まで紫外光をカットし、より紙繊維等の変退色、昆虫の誘引、皮膚、目の損傷等を低減できる。また、色温度を低減するが、青のカットを最適化することにより、見え方、演色性を低減せず、明るさをほとんど低下させず現行と同等の良好な金属蒸気放電灯が得られる。
【００３３】
なお、インジウムがドープされた酸化亜鉛粒子を用いずに波長５００ｎｍ以下の光を吸収し、それ以上を略透過するＢｉ−Ｖ−Ｏ等からなる複合酸化物粒子を主体として光カット膜を形成した場合については、波長４００ｎｍ以下のカット率は低くなるものの、４００ｎｍ以上の光カット率等の光学特性については上記実施形態とほぼ同等であった。
【００３４】
一方、リフレクタタイプの現行の膜無しランプ（従来例）、第１の実施形態のような光カット膜が形成されたセラミックメタルハライドランプ（本発明）について、夫々色温度（ＴＣＰ）、色偏差（Ｄｕｖ．）、平均演色評価数（Ｒａ）及び特殊演色性評価係数（Ｒ９〜Ｒ１５）を調べたところ、下記表１に示す結果が得られた。表１より、本発明のランプの場合は、膜無しランプに対して４５０ｎｍの光のカット率が０．４０あるとともに、色温度も低く、種々の光学特性に優れた数値を呈するランプであることが確認できた。なお、表１において、ｘ、ｙは色温度等から求める色度座標を示す。また、光量比は全光量を１．０００とし、０．８５０とは光量が８５％まで低下していることを示す。
【表１】
2009135106.tif 000003
【００３５】
内管に光カット膜を形成していない以外は第１の実施形態と同等の比較例ランプ、及び第１の実施形態の光カット膜をコートしたランプについて、波長に対する相対放射エネルギー特性を調べたところ、図１に示す結果が得られた。なお、図１において、曲線ａは膜なしの比較例ランプ、曲線ｂは第１の実施形態の光カット膜付きランプの場合を示す。図１では、約５３０ｎｍから長波長側ではカット作用に差がないため、光カットの有無ではほとんど同じ放射エネルギー特性となっている。図１より、曲線ｂの場合、曲線ａと比べ、波長４５０ｎｍ付近で相対放射エネルギーが小さく抑えられていることが明らかである。また、光カット率は、特定の波長における曲線ａ，ｂでの相対エネルギー分布の値の比を求めることにより求めることが可能である。このことは、後述する図３の場合も同様である。図１の場合には、波長４５０ｎｍにおける光のカット率は２０％である。なお、両曲線は途中でオーバーラップしている部分が多いが、便宜上、曲線ａは実線で曲線ｂは点線で示している。
【００３６】
（第２の実施形態）  
【００３７】
第２の実施形態は、内管の外表面に形成する光カット膜が、波長５００ｎｍ以下の光を吸収しそれ以上を透過する複合酸化物からなる粒子と波長６００ｎｍ以下の光を吸収する複合酸化物からなる粒子を主体とした紫外光カット膜であり、光学特性として波長４５０ｎｍの光のカット率が２０〜５０％であり、黒体放射からの偏差ｄｕｖが＋０．００１〜−０．００１である点を特徴とする。なお、第３の実施形態の高圧放電ランプの基本構成は、紫外光カット膜を除いて第１の実施形態と同様である。
【００３８】
第３の実施形態において、紫外光カット膜は次のようにして形成する。即ち、まず、Ｂｉ−Ｖ−Ｏ複合酸化物（Ｂｉ／Ｖ＝１：１，平均粒径約１８０ｎｍ）、Ｆｅ２Ｏ３（平均粒径約６０ｎｍ）を重量比で９６：２．５：１．５の割合で混合し、この混合粒子をジエチレングリコールモノエチルエーテルなどの有機溶媒に分散させ、有機シリコン化合物からなるバインダーを混合して複合酸化物粒子が１０〜２０質量％の範囲となるように所望の濃度の分散液を調整する。次に、この分散液を内管３の外表面に塗布し、紫外光カット材料膜を０．３〜２μｍの範囲、例えば１μｍで形成する。つづいて、この塗膜を１８０〜２５０℃で３０分間熱処理して、紫外線カット膜４形成する。
【００３９】
第２の実施形態によれば、Ｂｉ−Ｖ−Ｏ複合酸化物は５０％カット波長は約４８０ｎｍでＦｅ２Ｏ３は約６００ｎｍから吸収が発生し同約５５０ｎｍであり、この組成を最適化し長波長側まで光をカットしより紙繊維等の色変色、昆虫の誘引、皮膚、目の損傷等を低減できる。また、色温度を低減するが青のカットを最適化することにより、見え方、演色性を低減させず、ｄｕｖが略０である現行と同等の良好な高圧放電ランプが得られる。なお、紫外光カット効果を高めたい場合には、第１及び第２の実施形態のようにＩｎドープＺｎＯ粒子を所定量添加してもよい。
【００４０】
事実、リフレクタタイプの現行の膜無しランプ（従来例）、第２の実施形態のような光カット膜が形成されたセラミックメタルハライドランプ（本発明）について、夫々色温度（ＴＣＰ）、色偏差（Ｄｕｖ．）、平均演色評価数（Ｒａ）及び特殊演色性評価係数（Ｒ９〜Ｒ１５）を調べたところ、下記表２に示す結果が得られた。表２より、本発明のランプの場合は、膜無しランプに対して４５０ｎｍの光のカット率が０．４０あるとともに、色温度も低く、種々の光学特性に優れた数値を呈するランプであることが確認できた。なお、表２において、ｘ，ｙ及び光量比は表１の場合と同様である。
【表２】
2009135106.tif 000004
【００４１】
内管に光カット膜を形成しなかったランプ、及び第２の実施形態の光カット膜をコートしたランプについて、波長に対する相対放射エネルギー特性を調べたところ、図２に示す結果が得られた。なお、図２において、曲線ａは光カット膜を形成していない以外は第１の実施形態と同等の比較例のランプ、曲線ｂは第２の実施形態の光カット膜付きランプの場合を示す。図２では、約６５０ｎｍから長波長側ではカット作用に差がないため、光カットの有無ではほとんど同じ放射エネルギー特性を示している。図２より、曲線ｂの場合、曲線ａと比べ、波長４５０ｎｍ付近で相対放射エネルギーが小さく抑えられていることが明らかである。なお、両曲線は途中でオーバーラップしている部分が多いが、便宜上、曲線ａは実線で曲線ｂは点線で示している。図２の場合には、波長４５０ｎｍにおける光のカット率は２５％である。
【００４２】
（第３の実施形態）  
【００４３】
図４は、本発明の第３の実施形態に係る照明器具を示す概略断面図である。但し、図３と同部材は同符番を付して説明を省略する。
【００４４】
図中の符番２１は、第１の実施形態と同様な光学特性を有する前記光カット膜４を前面カバーガラス２２に用いた照明器具を示す。高圧放電ランプ１は、外管バルブ２３に光カット膜が設けられていないメタルハライドランプである。高圧放電ランプ１は、照明器具２１に収容して使用される。照明器具２１、下面が開放された反射体２５を有し、この反射体２５の天井面にはソケット２６を備えている。高圧放電ランプ１は、その口金を上記ソケット２６に螺合することにより照明器具２１に取り付けられている。光カット膜４は、第１の実施形態と同様な方法によりカバーガラス２２に形成される。
【００４５】
第３の実施形態の照明器具によれば、光色変化などがなく紫外線及び一部青色光を必要としない被照射物等の損傷防止や紙、布等の劣化防止、低誘虫用として最適な照明器具が得られる。
【００４６】
この発明は、上記実施形態そのままに限定されるものではなく、その実施の段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００４７】
【図１】従来及び本発明の第１の実施形態の高圧放電ランプによる相対エネルギー分布と波長との関係を示す特性図である。
【図２】従来及び本発明の第２の実施形態の高圧放電ランプによる相対エネルギー分布と波長との関係を示す特性図である。
【図３】本発明の第１の実施形態に係る高圧放電ランプの説明図である。
【図４】本発明の第３の実施形態に係る照明器具の説明図である。
【符号の説明】
【００４８】
１…高圧放電ランプ、２…発光管、３…保護管としての内管、４…光カット膜、５…発光部、６ａ，６ｂ…細管部、７ａ，７ｂ…給電体、８ａ，８ｂ…電力給電線、９…シール部、１１ａ，１１ｂ…端子、２１…照明器具、２２…前面カバーガラス、２５…反射体、２６…ソケット。
【図１】
2009135106.tif 000005
【図２】
2009135106.tif 000006
【図３】
2009135106.tif 000007
【図４】
2009135106.tif 000008